АТМОСФЕРОСТОЙКИЙ КОМПОЗИТ ВНЕШНЕЙ ПЛЕНКИ

1. Атмосферостойкий пленочный композит, включающий: подложку и
отвержденный слой твердого покрытия, расположенного на подложке и образованного из композиции, содержащей: многофункциональный акрилат, алифатический уретановый полиакрилат, имеющий изоцианатные функциональные группы, алифатический уретановый полиакрилат, имеющий гидроксильные группы, ультрафиолетовый стабилизатор и фотоинициатор.
2. Пленочный композит по п. 1, в котором многофункциональный акрилат является мономером или олигомером акрилата, выбранного из группы, состоящей из: пентаакрилат дипентаэритрита, тетраакрилат пентаэритрита, триакрилат пентаэритрита, тетраакрилат дитриметилолпропана, триакрилат триметилолпропана, диакрилат трициклодекандиметанола, диакрилат 1,6-гександиола, диакрилат циклогександиметанола, диакрилат диоксангликоля и их комбинаций.
3. Пленочный композит по п. 2, в котором многофункциональный акрилат содержит пентаакрилат дипентаэритрита.
4. Пленочный композит по п. 3, пленочный композит обладает атмосферостойкостью, превышающей 3000 ч до потери адгезии между подложкой и твердым покрытием.
5. Пленочный композит по п. 1, твердое покрытие имеет допустимое изменение мутности при истирании менее примерно 4%, как измерено испытанием при истирании по Таберу.
6. Пленочный композит по п. 1, твердое покрытие имеет толщину сухой пленки от примерно 6 мкм до примерно 14 мкм.
7. Пленочный композит по п.6, твердое покрытие имеет толщину сухой пленки от примерно 9 мкм до примерно 12 мкм.
8. Пленочный композит по п. 1, в котором подложка содержит, по меньшей мере, одну пленку, состоящую из полиэтилентерефталата.
9. Пленочный композит по п. 1, в котором подложка содержит ультрафиолетовый абсорбер.
10. Пленочный композит по п. 1, в котором композиция твердого покрытия содержит до примерно 3,5 мас.% органического ультрафиолетового стабилизатора.
11. Пленочный композит по п. 10, в котором 3,5 мас.% органического ультрафиолетового стабилизатора включают в себя до примерно 2 мас.%, органического ультрафиолетового абсорбера.
12. Пленочный композит по п. 1, в котором пленочный композит наносят на внешнюю поверхность окна.
13. Пленочный композит по п. 1, в котором композиция твердого покрытия дополнительно содержит до примерно 4 мас.% гидрофобного материала.
14. Пленочный композит по п. 11, где пленочный композит обладает пропусканием видимого света от примерно 5% до примерно 85%.
15. Композиция твердого покрытия для улучшения атмосферостойкости и стойкости при истирании подложки, где твердое покрытие включает: многофункциональный акрилат, выбранный из группы, состоящей из: пентаакрилат дипентаэритрита, тетраакрилат пентаэритрита, триакрилат пентаэритрита, тетраакрилат дитриметилолпропана, триакрилат триметилолпропана,
диакрилат трициклодекандиметанола, диакрилат 1,6-гександиола, диакрилат циклогександиметанола, диакрилат диоксангликоля и их комбинаций; и
смолу двойного отверждения, содержащую:
алифатический уретановый полиакрилат, имеющий изоцианатные функциональные группы; и
алифатический уретановый полиакрилат, имеющий гидроксильные функциональные группы;
где отношение алифатического уретанового полиакрилата, имеющего изоцианатные функциональные группы, к алифатическому уретановому полиакрилату, имеющему гидроксильные функциональные группы, составляет примерно от 1,1 до 1.
16. Композиция по п. 15, в котором многофункциональный акрилат содержит пентаакрилат дипентаэритрита.
17. Композиция по п. 15, в котором композицию твердого покрытия отверждают двухстадийным способом.
18. Композиция по п. 15, в которой алифатический уретановый полиакрилат, имеющий изоцианатные функциональные группы, имеет изоцианатное содержание от примерно 6,5% до примерно 7,0%, и алифатический уретановый полиакрилат, имеющий гидроксильные группы, имеет гидроксильное значение от примерно 75 до примерно 110 мг КОН/г.
19. Атмосферостойкий пленочный композит, включающий: подложку и
отвержденное твердое покрытие, расположенное на подложке, где отвержденное твердое покрытие содержит: многофункциональный акрилат, алифатический уретановый полиакрилат, имеющий изоцианатные функциональные группы, алифатический уретановый полиакрилат, имеющий гидроксильные функциональные группы; ультрафиолетовый стабилизатор и фотоинициатор.
20. Атмосферостойкий пленочный композит по п. 19, в котором отношение алифатического уретанового полиакрилата, имеющего изоцианатные функциональные группы, к алифатическому уретановому полиакрилату, имеющему гидроксильные функциональные группы, составляет примерно от 1,1 до 1.